(57)【要約】【課題】アクリル繊維に耐久吸水加工をすることで洗濯後でも吸水速乾性が落ちない織編物及びタオルを提供することを目的とする。【解決手段】アクリル繊維を含む紡績糸が全体の４０質量％以上含まれ、洗濯１０回後の吸水速乾性が滴下法、沈降法ともに１秒未満、拡散性残留水分率が６０分後で洗濯０回および１０回ともに５０％未満、乾燥率が１８０分後７０％以上であることを特徴とする織編物およびそれを用いたタオル。【選択図】なし【特許請求の範囲】
【請求項１】
アクリル繊維を含む紡績糸が全体の４０質量％以上含まれ、洗濯１０回後の吸水速乾性が滴下法、沈降法ともに１秒未満、拡散性残留水分率が６０分後で洗濯０回および１０回ともに５０％未満、乾燥率が１８０分後７０％以上である織編物。
【請求項２】
前記紡績糸中のアクリル繊維は、水溶性メタクリル酸共重合樹脂で処理してなるものである請求項１記載の織編物。
【請求項３】
請求項１記載の織編物を少なくとも一部に含むタオル。
【発明の詳細な説明】
【技術分野】
【０００１】
本発明は、織編物及びタオルに関する。
【背景技術】
【０００２】
従来から、アクリルなどの合成繊維を使った織編物及びタオルは公知技術で幅広い用途に用いられている。例えば、片面には天然繊維による糸を表出して表側表出面が、他の片面には化学繊維による糸を表出して編成した裏側表出面が夫々露呈されてなる浴用ボディタオルの提案と、経糸と緯糸に化学繊維を使用して強靭性と抗菌性を備える医療用搬送布具等の提案がなされ、公知技術となっている。
【０００３】
上記における抗菌性と柔軟性を備えるタオル地の提案としては、例えば、化学繊維によるナイロンタオル等の刺激感過多、天然繊維による綿タオル等の非刺激感と石鹸泡立ちの悪さ、天然合成繊維の混撚による綿ナイロンタオル等のどちらつかずの不満足感を解消する「浴用ボディタオル」（特許文献１）が提案されている。
【０００４】
また、化学繊維で形成される縦糸と天然繊維若しくは化学繊維で形成される横糸とでメッシュ状に織り上げられる下地材の表面地と裏面地の少なくとも何れか一方の片面地に、天然繊維で形成されるループパイル糸を起毛させた状態でループ状に編み込むことでパイルが形成されて成ることを特徴とするタオル地（特許文献２）が提案されている。
【先行技術文献】
【特許文献】
【０００５】
【特許文献１】特開２０００−２７１０３６号公報
【特許文献２】特開２０１８―８４００３号公報
【発明の概要】
【発明が解決しようとする課題】
【０００６】
しかしながら、上記の「浴用ボディタオル」の提案は、ボディタオルの使用感を改善することを目的とする提案であって、タオル本来の吸水性を備えたものではなく、化学繊維が高混率であっても吸水性保持を追求する提案ではなかった。
【０００７】
また、上記特許文献２のタオル地の速乾性は、経糸や緯糸に用いられる化学繊維の特質によって得られるものであり、化学繊維が生地中で高混率となった場合、吸水性が発揮できなくなることがあった。
【０００８】
本発明は、アクリル繊維に耐久吸水性を付与した紡績糸を生地中に高混率用いる事でアクリル本来の速乾性に加え、吸水性が洗濯後でも落ちることがない吸水速乾性の耐洗濯性にすぐれた織編物およびタオルを提供することを課題とする。
【課題を解決するための手段】
【０００９】
上記課題を解決する本発明の織編物及びタオルは、前記課題を解決するため次の構成を有する。すなわち、
（１）アクリル繊維を含む紡績糸が全体の４０質量％以上含まれ、洗濯１０回後の吸水速乾性が滴下法、沈降法ともに１秒未満、拡散性残留水分率が６０分後で洗濯０回および１０回ともに５０％未満、乾燥率が１８０分後７０％以上である織編物。
（２）前記紡績糸中のアクリル繊維は、水溶性メタクリル酸共重合樹脂で処理してなるものである請求項１記載の織編物。
（３）請求項１記載の織編物を少なくとも一部に含むタオル。
【発明の効果】
【００１０】
本発明により、アクリル繊維に耐久吸水加工をした紡績糸を生地中に高混率用いる事でアクリル本来の速乾性に加え、吸水性が洗濯後でも落ちることがないアクリル繊維を含む紡績糸、およびその紡績糸を用いた織編物に関し、紡績糸同様に洗濯後でも吸水速乾性が落ちることがない織編物を提供できる。
【発明を実施するための形態】
【００１１】
以下、吸水速乾性に優れた織編物及びタオルの最良の形態について説明する。
【００１２】
本発明で用いる紡績糸を構成する短繊維としては、アクリル繊維を用いるが、その他の素材を混綿してもよい。他の素材は、特に限定されることはなく、通常のあらゆる合成繊維、たとえば、ポリエステル系繊維、ポリアミド系繊維、アセテート等の半合成繊維、再生セルロース系繊維、又は木綿、絹、動物繊維（羊毛）などの天然繊維なども容易に適用することができる。
【００１３】
上記紡績糸を構成する短繊維の断面形状は、特に限定されることはなく、あらゆる形状を使用しても構わない。
【００１４】
上記アクリル繊維の単繊維繊度としては、紡績性が容易である点から０．５〜５．０ｄｔｅｘであることが好ましい。
【００１５】
前記紡績糸で用いるアクリル繊維と他の繊維の繊度差はタオル用途に好ましく用いられる点から、４ｄｔｅｘ以下が好ましい。繊度差が４ｄｔｅｘ以下であると、紡績糸における短繊維の構成本数として十分であり、紡績性に優れる。
【００１６】
前記紡績糸に用いるアクリル繊維の混率は少なくとも４０質量％であることが好ましい。４０質量％以上とすることで、吸水性及びアクリル繊維が持つ速乾性の効果が発現しやすくなる。より吸水速乾の効果を発現させるために好ましくは７０質量％以上であることが好ましく、さらには１００質量％であることがより好ましい。
【００１７】
本発明で用いる前記紡績糸の番手は、５〜１００番手（綿式）の範囲が好ましいが、用途に応じて適宜選ぶことができる。例えば、タオルやカーペットなどのパイル織物であれば１０〜５０番手（綿式）がより好ましい。
【００１８】
本発明で用いる紡績糸の撚り係数は、２．５〜５．０が望ましい。小さすぎると甘撚りによる紡績の精紡工程で糸切れが発生しやすくなることから２．５以上であることが好ましい。また、撚り係数が大きすぎると、ヨリ戻りによるビリが発生する傾向があるほか、布帛にした際に粗硬感が出る傾向があるため５．０以下が望ましい。
【００１９】
本発明で用いる紡績糸は単糸だけでなく、精紡工程で２本の粗糸を用いて１つの混紡糸にする方法や、双糸、三子糸などの撚糸加工にしても構わない。
【００２０】
次に本発明の紡績糸は、必要に応じてフィラメントと複合しても構わない。また、混紡糸の形態も、リング紡績糸でも良く、空気紡績糸や結束紡績糸でも構わない。
【００２１】
次に、本発明で用いる紡績糸は、耐久吸水加工することで、これを少なくとも一部に用いた織編物に吸水速乾性を付与することが可能である。以下耐久吸水の加工方法について説明する。
【００２２】
本発明においては、アクリル繊維に水溶性メタクリル酸共重合樹脂を含有した加工剤で熱処理することで吸水性を保持することが可能である。
【００２３】
本発明の耐久吸水加工剤に含まれる水溶性メタクリル酸共重合樹脂はアクリロニトリルと下記（１）式で示される化合物との共重合体よりなるものであり、アクリル繊維に水溶性メタクリル酸共重合樹脂を熱処理によって加工することで耐久吸水性が発揮できる。
Ｍ１−Ｏ−[（ＣＨ２）２Ｏ]α−ＣＨ３…（１）
式中Ｍ１はメタクリル酸基を示す。また、αはエチレンオキサイドの繰り返し単位の数を表し、５〜５０であることが好ましく、１０〜３０であることがより好ましい。
【００２４】
加工剤中における水溶性メタクリル酸共重合樹脂の含有率は１３質量％以上であることが好ましい。１３質量％以上であることで、吸水性の効果が顕著に発現しやすくなる。また、織編物に対して水溶性メタクリル酸共重合樹脂の含有率は０．５質量％以上であることが望ましい。含有率が０．５質量％以上であることにより、吸水性の効果が顕著に発現しやすくなる。
【００２５】
加工剤の形態としては水溶液であってよく、染色時に染液中に含有せしめてもよいし、その他機能性付与のための処理をする際に処理液中に含有せしめてもよい。水溶性メタクリル酸共重合樹脂を含む浴中のｐＨは通常比較的弱酸性で行われ、ｐＨ４〜６であることが好ましく、ｐＨ４〜５であることがより好ましい。
【００２６】
上記加工時の温度は毎分２℃以下で昇温し、８０℃以上の温度で熱処理することが好ましく、９８℃±２℃の温度で熱処理することが望ましい。
【００２７】
処理時間はアクリル繊維に十分な吸水耐久性を付与し得る程度であればよく、なかでも９８℃２０分以上で熱処理することが最も望ましい。昇温が毎分２℃以下であることにより、均一な吸水性が発現出来しやすくなる。これにより、水溶性メタクリル酸共重合樹脂の少なくとも一部がアクリル繊維と反応するか、何らかの相互作用によるかは定かではないが、水溶性メタクリル酸共重合樹脂アクリル繊維に強固に付着し、アクリル繊維に耐久吸水性が付与される。
【００２８】
熱処理加工をする工程は原綿や紡績糸、織編物を製造する工程の何れでもよく特に限定しない。
【００２９】
次に本発明の織編物およびその用途について説明する。
【００３０】
本発明の織編物としては、パイル織物を含めた織物や編物などの布帛があげられる。そしてこれらの織編物は、これらの布帛を用いたタオル、衣料などの繊維製品などに好適に用いられ、その態様も用途によって適宜選ぶことができる。本発明の織編物は特に吸水性、速乾性に優れることから、タオルに特に好適である。
【００３１】
織編物の組織は特に限定されず、用途に応じて適宜選択すればよい。また、糸使いについても、本発明の効果を損なわない限り、他の糸を交編織してもよい。
【００３２】
例えば、織物に用いる場合は、織物の経糸および／または緯糸として使用することができ、通常の製織工程で製織することができる。また編物に用いる場合は、通常の丸編みや、経編工程で編成する。製織編工程は、一般的に使用される工程で良く、織機および編機の種類は特に限定されない。また、織編物の組織、密度は、求められる風合いや物性および機能性により選択され限定されるものではない。
【００３３】
また、本発明で用いる紡績糸は織編物の一部に使っても構わないし、全体に使用しても構わず、その用途や目的に沿って決めれば良いが、アクリル繊維の混率が織編物全体で４０質量％以上であることが好ましい。４０質量％以上であることで、吸水性及びアクリル繊維が持つ速乾性の効果が発現しやすくなる。なかでも耐久吸水加工をおこなったアクリル繊維の混率として４０質量％以上であることが好ましく７０質量％であることが特に好ましい。
【００３４】
かくして得られる織編物は、選択１０回後の吸水速乾性が滴下法、沈降法ともに１秒未満を達成することが可能となる。
【００３５】
さらに本発明の織編物は拡散性残留水分率が６０分後で洗濯０回及び１０回ともに５０％未満を達成できる。
【００３６】
本発明の織編物は上記特性を有することから特にタオルに好適に用いることができ、タオルの種類としてもハンドタオル、洗面用タオル、バスタオル、その他のタオル等特に制限はなく、またタオル地として、タオルケットその他の用途に好適に用いることができる。特に吸水性と速乾性に優れることから、ハンドタオル、洗面用タオル、バスタオル等、椅水分を拭う用途にとりわけ好適である。
【実施例】
【００３７】
本発明における測定方法及び評価方法は以下の通りである。
【００３８】
（１）吸水性評価
吸水性はＪＩＳ Ｌ１９０７（２０１０）に準拠し、滴下法と沈降法で評価した。また、滴下法はパイル側を表面として評価している。洗濯処理１０回はＪＩＳ Ｌ０２１７ １０３法吊り干しにて行った。
【００３９】
（２）速乾性評価
速乾性は拡散性残留水分率と乾燥性評価を実施した。拡散性残留水分率は２０℃×６５％ＲＨ下の雰囲気中で試料に約０．３ｇの水を滴下させ、滴下前と直後の試料の質量と、６０分後の試料の質量を測定し、滴下直後の水分量と６０分後の試料に残留した水分量から拡散性残留水分率を算出した。洗濯処理１０回はＪＩＳ Ｌ０２１７ １０３法吊り干しにて行った。
残留水分率（％）＝６０分後の資料に残留した水分量（ｇ）／滴下直後の水分量（ｇ）×１００
【００４０】
試験片を十分に吸収させた後、家庭洗濯に近づけるため、洗濯機で脱水３分後に乾燥性評価を開始した。乾燥性評価はＪＩＳ Ｌ１０９６（２０１０）８．２５を準用し、１８０分後の質量及び完全に乾燥しきった時間を測定し、乾燥時間とした。また、下記式から１８０分後の乾燥率を算出した。
乾燥率（％）＝試験前の生地質量（ｇ）／２０℃±２℃中の水中に広げて十分に吸水させ脱水機で３分脱水し終わった生地の１８０分後の質量（ｇ）
【００４１】
（実施例１）
短繊維Ａとして繊度が１．０ｄｔｅｘ、繊維長が３８ｍｍのアクリル短繊維（東レ(株)製、原綿タイプＴ２１６２）を準備した。
【００４２】
短繊維Ａを１００質量％、打綿工程で混ぜて通常の紡績工程を経て、綿番手で２０‘Ｓ、撚り係数３．４の紡績糸を得た。
【００４３】
得られた紡績糸にアクリロニトリルと下記（１）式で示される化合物との共重合体よりなる水溶性メタクリル酸共重合樹脂を含有した加工剤を、水溶性メタクリル酸共重合樹脂の含有率として０．５質量％以上使用し、ｐＨ４で９８℃２０分以上処理し、加工後の紡績糸を地糸、緯糸、パイルに用いるようにタオル織機にて製織しタオルを得た。
Ｍ１−Ｏ−[（ＣＨ２）２Ｏ]１０〜３０−ＣＨ３…（１）
（Ｍ１はメタクリル酸基を示す。）
【００４４】
得られたタオルは、吸水速乾性が発揮されており、これまでにない、新たなタオルを得た。
【００４５】
（実施例２）
実施例１と同様の短繊維Ａの混率１００％の紡績糸Ａに加え、短繊維Ｂとして綿１００％紡績糸Ｂを準備した。
【００４６】
得られた紡績糸Ａに実施例１と同様の方法で耐久吸水加工を行い、加工後の紡績糸を緯糸とパイルに用い、紡績糸Ｂを地糸に用いてタオルを得た。
【００４７】
得られたタオルは実施例１と同様に吸水速乾性が発揮されたタオルであった。
【００４８】
（実施例３）
実施例１，２と同様の紡績糸ＡとＢを準備し、得られた紡績糸Ａに実施例１と同様の方法で耐久吸水加工を行い、加工後の紡績糸を緯糸のみに用いて紡績糸Ｂを地糸とパイルに用いてタオルを得た。得られたタオルの吸水速乾性が発揮されたタオルが出来た。
【００４９】
（比較例１）
実施例で用いた紡績糸Ｂのみを地糸、緯糸、パイルに用いて実施例１と同様にタオルを製織した。得られたタオルは綿そのものの吸水性の効果を示したが、乾燥性には劣るものであった。
【００５０】
（比較例２）
実施例１と同様の紡績糸Ａを準備し、耐久吸水加工をせずに地糸、緯糸、パイルに用いてタオルを製織した。得られたタオルは全く吸水しないタオルとなった。
【００５１】
（比較例３）
実施例２と同様の紡績糸ＡとＢを準備し、紡績糸Ａは耐久吸水加工をせずに緯糸とパイルに用い、紡績糸Ｂは地糸に用いてタオルを製織した。得られたタオルは吸水性が劣り、タオル本来の機能を発揮しなかった。
【００５２】
【表１】
2020169411.tif 000002
【００５３】
【表２】
2020169411.tif 000003
【産業上の利用可能性】
【００５４】
本発明の織編物は、洗濯後でも吸水速乾性が落ちないので、特に衣料用、インナーやアウターシャツ、パンツ等に良的な布帛やタオル用途に好適である。